ЗВУКОИЗОЛЯЦИОННАЯ ПАНЕЛЬ НА ОСНОВЕ ГИПСА

, что
1. Панель на основе гипса, в частности, со структурой, содержащей внутренний слой на основе гипса, размещенный между двумя листами бумаги или нетканого материала, отличающаяся тем указанный внутренний слой содержит по меньшей мере один полимер, выбранный из поливинилбутираля (PVB), сополимеров винилацетата и олефина, причем указанные сополимеры имеют температуру стеклования в интервале от -10°C до +25°C, тройных сополимеров винилацетата, олефина и винилового эфира, тройных сополимеров винилацетата, винилового эфира и (мет)акрилата, и сополимеров винилацетата и акрилового мономера.
2. Панель по п. 1, отличающаяся тем, что сополимеры винилацетата и олефина имеют температуру стеклования в интервале от -5°C до +20°C, предпочтительно от 0 до +10°C.
3. Панель по п. 1 или 2, отличающаяся тем, что полимер составляет от 1 до 40 мас.% смеси, состоящей из гипса и полимера, предпочтительно от 3 до 30 мас.%, благоприятно от 5 до 20 мас.%.
4. Панель по одному из пп. 1-3, отличающаяся тем, что полимер находится в виде частиц со средним размером от 0,01 до 1200 мкм, предпочтительно от 0,1 до 1000 мкм, и еще лучше от 0,2 до 400 мкм.
5. Панель по одному из пп. 1-4, отличающаяся тем, что она включает также следующие добавки в следующих массовых соотношениях, в расчете  на 100 массовых частей гипса:
- 0,1-15 частей добавки, улучшающей адгезию, как, например, крахмал, в частности, предварительно обработанный кислотой, декстрин или древесная мука,
- 0,001-10 частей ускорителя схватывания, например, сульфата кальция гидрата или сульфата калия,
- 0,001-10 частей замедлителя схватывания,
- 0-10 частей биоцида, например, омадина натрия,
- 0,0001-1 частей пенообразователя, например, алкиловых эфиров сульфата натрия и лаурилсульфата натрия,
- 0-10 частей по меньшей мере одной водоотталкивающей добавки, например, силоксана или полисилоксана,
- 0-20 частей по меньшей мере одного огнезащитного средства, например, вермикулита, кремнезема, глины или металлических нитей,
- 0-20 частей по меньшей мере одной армирующей добавки, как, например, полимерные волокна, минеральные волокна или животные или растительные волокна.
6. Способ изготовления  панели, в частности, со структурой, содержащей внутренний слой, расположенный между двумя листами бумаги или нетканого материала, согласно которому обожженный гипс в виде порошка смешивают с водой, чтобы сформировать пастообразную  массу, пастообразную массу наносят  сплошным слоем между указанными листами, прессуют образованный продукт, чтобы получить желаемую толщину, и режут панели на желаемую длину, отличающийся тем, что для получения внутреннего слоя панели в обожженный гипс добавляют по меньшей мере один полимер, выбранный из поливинилбутираля (PVB), сополимеров винилацетата и олефина, причем указанные сополимеры имеют температуру стеклования в интервале от -10°C до +25°C, тройных сополимеров винилацетата, олефина и винилового эфира, тройных сополимеров винилацетата, винилового эфира и (мет)акрилата, и сополимеров винилацетата и акрилового мономера.
7. Применение полимера, выбранного из поливинилбутираля (PVB), сополимеров винилацетата и олефина, причем указанные сополимеры имеют температуру стеклования в интервале от -10°C до +25°C, тройных сополимеров винилацетата, олефина и винилового эфира, тройных сополимеров винилацетата, винилового эфира и (мет)акрилата, и сополимеров винилацетата и акрилового мономера, в композиции на основе обожженного гипса, предназначенной для изготовления панели на основе гипса, в целях улучшения звукоизоляционных характеристик указанной панели.
8. Композиция на основе гипса, отличающаяся тем, что она содержит обожженный гипс и по меньшей мере один полимер, выбранный из поливинилбутираля (PVB), сополимеров винилацетата и олефина, причем указанные сополимеры имеют температуру стеклования в интервале от -10°C до +25°C, тройных сополимеров винилацетата, олефина и винилового эфира, тройных сополимеров винилацетата, винилового эфира и (мет)акрилата, и сополимеров винилацетата и акрилового мономера.